(57)【要約】  【課題】  着色のない脂環式エポキシ化合物の製造方法を提供すること。  【解決手段】  ３-シクロヘキセニルメチル-３-シクロヘキセンカルボキシレートと２〜６官能のアルコール性水酸基を有する化合物とをエステル交換反応させることを特徴とする脂環式オレフィン多価エステル化合物の製造方法および３-シクロヘキセニルメチル-３-シクロヘキセンカルボキシレートと２〜６官能のアルコール性水酸基を有する化合物でエステル交換反応させることにより脂環式オレフィン多価エステル化合物を製造後、同脂環式オレフィン化合物を過酸又は過酸化水素にてエポキシ化することを特徴とするエポキシ化合物の製造方法。【選択図】  なし【特許請求の範囲】
【請求項１】
下記式（１）で表される３-シクロヘキセニルメチル-３-シクロヘキセンカルボキシレートと２〜６官能のアルコール性水酸基を有する化合物とをエステル交換反応させることを特徴とする脂環式オレフィン多価エステル化合物の製造方法。
【化１】
2006052187.tif 000014
【請求項２】
下記式（１）で表される３-シクロヘキセニルメチル-３-シクロヘキセンカルボキシレートと２〜６官能のアルコール性水酸基を有する化合物でエステル交換反応させることにより脂環式オレフィン多価エステル化合物を製造後、同脂環式オレフィン化合物を過酸又は過酸化水素にてエポキシ化することを特徴とするエポキシ化合物の製造方法。
【化２】
2006052187.tif 000015
【請求項３】
２〜６官能のアルコール性水酸基を持つ化合物が下記式（２）で表される１，４-シクロヘキサンジメタノールである請求項２に記載のエポキシ化合物の製造方法。
【化３】
2006052187.tif 000016
【請求項４】
脂環式オレフィン化合物を製造後、未反応物および残存副生成物を減圧下で留去する前に水洗を行なう請求項２に記載のエポキシ化合物の製造方法。
【発明の詳細な説明】
【技術分野】
【０００１】
本発明は脂環式オレフィン化合物および脂環式エポキシ化合物の製造方法に関する。脂環式エポキシ化合物は、グリシジルエーテル型のエポキシ化合物に比べて電気絶縁性が良く、耐熱性が有り、透明性に優れた硬化物を作ることから透明封止材料、UVカチオンコーティングなどに使用されている。一方、欠点としては、硬化物が硬く、靭性にやや劣るため密着性、機械物性の改良が望まれている。
【背景技術】
【０００２】
これらを改良するため代表的な脂環式エポキシ化合物である３，４-エポキシシクロヘキシルメチル-３，４-エポキシシクロヘキサンカルボキシレートにカプロラクトンを挿入した化合物
【化１】
2006052187.tif 000002
及びアジピン酸を含む以下の化合物
【化２】
2006052187.tif 000003
などがあるが、ガラス転移点が大きく低下したり、吸水率が高くなり好ましい硬化物が得られなかった。
【０００３】
一方、３，４-エポキシシクロヘキシルメチル-３，４-エポキシシクロヘキサンカルボキシレートにポリエステル等の可とう性付与剤を添加する方法も上記化合物の配合と同様に、脂環式エポキシ化合物の特長を生かしたまま機械物性を改良する手法としては十分ではない。
上記問題点を解決するため脂環式エポキシ化合物の架橋点間を延長し、かつ、ガラス転移点の低下を押さえられる化合物として以下の脂環式エポキシ多価エステル化合物が期待されている。
【化３】
2006052187.tif 000004
上記化合物の製造方法としては、特開平５−１７０７５３に開示されているが、エポキシ化合物をエステル交換するため、エポキシ基の開環反応が起こり、目的とするエポキシ化合物のオキシラン酸素濃度が低くなり、副生成物によるエポキシ化合物自身の色相の悪化及び硬化物における色相の悪化、物性低下が避けられない。
【０００４】
【特許文献１】特開平５−１７０７５３号公報
【発明の開示】
【発明が解決しようとする課題】
【０００５】
上記エポキシ化合物は、透明性を要求されるLED（発光素子）などの封止材料、液晶パネルなどのフィルム、シートに用いる際は、エポキシ化合物自身にも良好な色相が要求される。エステル交換反応の際に用いた触媒を含有させたまま加熱、濃縮すると著しい着色が生じ、これは、後記するエポキシ化反応における目的生成物であるエポキシ化合物の色相に反映される。そのため硬化物の光線透過率が低下、または、低下しやすくなりこのエポキシ化合物を用いる製品の品質を低下させる。
本発明は、エステル交換反応による前記のような脂環式オレフィン多価エステル化合物の製造方法および同脂環式オレフィン多価エステル化合物をエポキシ化することによる脂環式エポキシ化合物の製造方法であり、エステル交換反応終了後に水洗を行なうことにより、脂環式エポキシ化合物およびその硬化物における着色を防ぐことができる。
【課題を解決するための手段】
【０００６】
すなわち、本発明の第１は、下記式（１）で表される３-シクロヘキセニルメチル-３-シクロヘキセンカルボキシレートと２〜６官能のアルコール性水酸基を有する化合物とをエステル交換反応させることを特徴とする脂環式オレフィン多価エステル化合物の製造方法を提供する。
【化４】
2006052187.tif 000005
本発明の第２は、下記式（１）で表される３-シクロヘキセニルメチル-３-シクロヘキセンカルボキシレートと２〜６官能のアルコール性水酸基を有する化合物でエステル交換反応させることにより脂環式オレフィン多価エステル化合物を製造後、同脂環式オレフィン化合物を過酸又は過酸化水素にてエポキシ化することを特徴とするエポキシ化合物の製造方法を提供する。
【化５】
2006052187.tif 000006
本発明の第３は、２〜６官能のアルコール性水酸基を持つ化合物が下記式（２）で表される１，４-シクロヘキサンジメタノールである上記発明２に記載のエポキシ化合物の製造方法を提供する。
【化６】
2006052187.tif 000007
本発明の第４は、脂環式オレフィン化合物を製造後、未反応物および残存副生成物を減圧下で留去する前に水洗を行なう上記発明２に記載のエポキシ化合物の製造方法を提供する。
【発明の効果】
【０００７】
本発明の製造方法により製造された脂環式エポキシ化合物は色相がよく、かつ、副生成物による物性低下がない硬化物を提供することができる。
【発明を実施するための最良の形態】
【０００８】
＜エステル交換反応＞
出発原料は、下記式（１）で表される３-シクロヘキセニルメチル-３-シクロヘキセンカルボキシレート及び下記式（２）で表される１，４−シクロヘキサンジメタノールのような２〜６官能のアルコール性水酸基を有する化合物であり、この２つの化合物のエステル交換反応により脂環式オレフィン多価エステル化合物が得られ、これがエポキシ化反応における前駆体となる。２〜６官能のアルコール性水酸基を有する化合物としては、１，４−シクロヘキサンジメタノールの他にエチレングリコール、ジエチレングリコール、１，４−ブタンジオール、ペンタエリスリトール、ジトリメチロールプロパン、グリセリン等がある。中でも、透明性、耐熱性、機械特性の観点から脂環式構造を有する化合物が好ましく用いられる。
【化７】
2006052187.tif 000008
【化８】
2006052187.tif 000009
３-シクロヘキセニルメチル-３-シクロヘキセンカルボキシレートの比率は、１，４−シクロヘキサンジメタノールのような２〜６官能のアルコール性水酸基を持つ化合物の水酸基当量に対して２．５〜７．５当量、好ましくは、３．５〜６当量である。３-シクロヘキセニルメチル-３-シクロヘキセンカルボキシレートの比率が２．５当量より低い場合、着色しやすくなり、比率が７．５当量より大きい場合は、生産性が悪くなる。
エステル交換反応は、減圧下で行うことが望ましい。圧力は、１０〜１００torrで行うが、１００torrより高いと３-シクロヘキセニルメタノールのような脱離したアルコールが留出しにくくなり、低すぎるのは、装置上の制約が多くなる。温度は、１４０〜２００℃、好ましくは、１５０〜１９０℃で反応させることが望ましい。温度が低いと反応が進みにくく、高すぎると反応制御が難しくなる上、製品の着色が起こりやすい。
エステル交換反応は、蒸留塔を用いて行うことが望ましい。これは、３-シクロヘキセニルメチル-３-シクロヘキセンカルボキシレートを留出させず３-シクロヘキセニルメタノールのような脱離したアルコールを留出させて反応を効率よく進めるためである。蒸留塔の段数は、５〜２０段程度のものでよい。
エステル交換反応の際には触媒を使用するのが好ましく、使用可能な触媒は、種々の有機及び無機の金属化合物であるが、好ましい触媒は、塩化第一スズ、モノブチルスズトリス−２−エチルヘキサネート、オクタン酸第一スズ、ジブチルスズジラウレートのようなスズ系化合物等やテトラブトキシチタネート、テトラエトキシチタネート、テトラプロポキシチタネート等のようなチタン系の触媒である。
これら以外にも重炭酸ナトリウム、重炭酸カリウム、チオシアン酸カリウム、チオシアン酸バリウム、チオシアン酸カルシウム、チオシアン酸セシウム、チオシアン酸コバルト、チオシアン酸リチウム、酢酸ナトリウム、酢酸リチウム、酢酸カリウム、酢酸カルシウム、酢酸亜鉛、酢酸及び炭酸その他の金属塩、シュウ酸金属塩、水素化カルシウムなどである。触媒の使用量は、エステル交換反応における出発原料に対して重量基準で３〜３００ppm好ましくは、５〜１００ppmである。多すぎると目的生成物の着色が生じ、少なすぎると反応が進みにくい。触媒添加の際は、触媒の失活を防ぐため系内の水分を極力減らした状態で添加を行うことが望ましい。これら触媒は、一度に又は数回に分けて仕込むことも可能である。
エステル交換反応終了後は、反応生成物の水洗を行い触媒の失活又は除去することが必須である。水洗を行なわないと未反応の３-シクロヘキセニルメチル-３-シクロヘキセンカルボキシレートを留去する際に着色が生じ、後述するエポキシ化反応における目的生成物である脂環式エポキシ化合物の品質を大きく低下させるためである。
水洗の条件は、３０〜９０℃にて１〜２時間程度水と共に撹拌を行えば十分である。水洗時の温度が高すぎたり、時間が長すぎると、生産性が低下したり、逆に水洗時の温度が低すぎたり、時間が短かすぎると十分触媒を除去できないため、好ましくない。
水の仕込比率は、エステル交換反応により得られる脂環式オレフィン多価エステル化合物の０．１〜２重量倍、好ましくは、０．３〜１重量倍である。水の仕込み比率が高すぎると、生産性が低下し、逆に低すぎると十分触媒を除去できないので好ましくない。
水洗後に未反応の３-シクロヘキセニルメチル-３-シクロヘキセンカルボキシレートの留去を行う。
条件は、１５０〜２００℃、好ましくは、１６０℃〜１８０℃であり、圧力は、１〜５torr、好ましくは、２〜４torrの範囲である。装置は、反応器ないしエバボレーター等を用いることも可能であるが、流下液膜式薄膜蒸発装置（FFE）やかきとり式薄膜蒸発装置（WFE）などの薄膜蒸発機を用いた方が製造効率、着色防止の点から好ましい。
【０００９】
＜エポキシ化反応＞
本発明における脂環式エポキシ化合物は、例えば、上記エステル交換反応で得られた下記脂環式オレフィン多価エステル化合物を過酢酸のようなエポキシ化剤と反応させることによって製造することができる。
【化９】
2006052187.tif 000010
使用できるエポキシ化剤としては、過酸又は過酸化水素が挙げられるが、過酸、特に水分を実質的に含まない過カルボン酸を使用することが好ましい。これは、水存在下でのエポキシ化反応は、エポキシ基の開環反応が進みエポキシ化合物の収率が低下するためである。
本発明でいう実質的に水分を含まない過カルボン酸とは、アセトアルデヒドの空気酸化により製造される過カルボン酸のことである。このような過カルボン酸の製造方法としては、例えば特開昭５４-３００６号公報に記載の方法が挙げられる。本発明で使用される過カルボン酸の水分含量としては、０．８〜０．１％、好ましくは、０．６〜０．３％である。
これは、過酸化水素から過カルボン酸を合成し、溶媒に抽出し過カルボン酸を製造する場合に比べて連続して低い水分含量の過カルボン酸を大量に高濃度で合成できるため、実質的に安価なプロセスを作ることができる。
過酸類としては過ギ酸、過酢酸、過安息香酸、トリフルオロ過酢酸等を用いることができる。このうち特に過酢酸は工業的に安価に製造可能で、かつ安定度も高く、好ましいエポキシ化剤である。
エポキシ化剤の量に厳密な制限はなく、それぞれの場合における最適量は、使用する個々のエポキシ化剤、所望されるエポキシ化度、使用する個々の被エポキシ化物等のごとき可変要因によって決まる。
エポキシ化反応は、装置や原料物性に応じて不活性溶媒使用の有無や反応温度を調節して行なう。不活性溶媒としては、原料粘度の低下、エポキシ化剤の希釈による安定化などの目的で使用することができ、過酢酸の場合であれば芳香族化合物、エーテル類、エステル類などを用いることができる。特に好ましい溶媒は、ヘキサン、シクロヘキサン、トルエン、ベンゼン、酢酸エチルである。用いるエポキシ化剤の反応性によって使用できる反応温度域は定まる。
好ましいエポキシ化剤である過酢酸についていえば２０〜７０℃が好ましい。２０℃以下では反応が遅く、７０℃では過酢酸の分解が起きる。
不飽和結合に対するエポキシ化剤の仕込みモル比は不飽和結合をどれくらい残存させたいかなどの目的に応じて変化させることができる。エポキシ基が多い化合物が目的の場合、エポキシ化剤は不飽和基に対して等モルかそれ以上加えるのが好ましい。ただし、経済性、及び次に述べる副反応の問題から２倍モルを越えることは通常不利であり、過酢酸の場合１．３〜１．８倍モルが好ましい。
反応混合物の特別な操作は必要なく、例えば混合物を１〜５時間攪拌すればよい。得られたエポキシ化物の単離は適当な方法、例えば貧溶媒で沈殿させる方法、エポキシ化物を熱水中に攪拌の下で投入し溶媒を蒸留除去する方法、直接脱溶媒法などで行うことができる。
【００１０】
本発明の製造方法で製造される脂環式エポキシ化合物は、単独重合、共重合又はさらに他の化合物と反応させることによってさまざまなコーティング、インキ、接着剤、シーラント、透明封止材、フィルム、シートなどの成形又は成形品、又は、これらを用いた他の用途のための中間体を生成することができる。
本発明の製造方法で製造される脂環式エポキシ化合物を用いることができる用途の例としては、酸除去剤、家具コーティング、装飾コーティング、自動車下塗り、シーラー、仕上げ塗り、飲料缶及びその他の缶コーティング、文字情報又は画像情報のインキ、電子部品用のシーラント、LEDなどの透明封止材料、液晶表示材料に用いられるTFT（薄膜トランジスタ）膜、ITO（インジウムスズオキサイド）膜に用いられる透明基板、印刷版又は印刷回路版を開発するのに適したフォトレジスト、注型印刷ロール、不飽和ポリエステル及びスチレンを主体としガラス、炭素、グラファイト又は、他の繊維によって強化された成形配合物又はシート形成配合物によって作られた成形品、溶媒、難燃剤などがある。
（実施例）
【００１１】
以下の実施例は、本発明を例示するためのものであり、その範囲を何ら限定するものではない。例中の「％」は、「重量％」を表わす。
【００１２】
≪エステル交換反応≫
＜実施例１＞
１０段の蒸留塔のついた１０リットル反応器に出発原料である３-シクロヘキセニルメチル-３-シクロヘキセンカルボキシレート［表１中ではオレフィンと記す］を６１１０ｇ、１，４-シクロヘキサンジメタノール［表１中ではポリオールと記す］を４００ｇ反応器に仕込み、９０℃で溶解させた。溶解確認後、塩化スズを出発原料に対して１０ppm相当仕込み、１７０℃、８torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、透明であった。
その後、反応粗液の０．５重量倍のイオン交換水を用いて６０℃で１時間水洗を行い３０分静置した。水層を分離後、薄膜蒸発機にてジャケット温度１７８℃、圧力３．２torrで水洗液中に残存する３-シクロヘキセニルメチル-３-シクロヘキセンカルボキシレート及び３-シクロヘキセニルメタノールを留去することにより、脂環式オレフィン多価エステル化合物が８２１ｇ得られた。この化合物の色相（APHA）は、５０であった。
【００１３】
＜実施例２＞
１０段の蒸留塔のついた１０リットル反応器に出発原料である３-シクロヘキセニルメチル-３-シクロヘキセンカルボキシレートを６１１０ｇ、１，４-シクロヘキサンジメタノールを４００ｇ反応器に仕込み、９０℃で溶解させた。溶解確認後、テトラブトキシチタネートを出発原料に対して１０ppm相当仕込み、１７５℃、１０torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、透明であった。
その後、反応粗液の０．５重量倍のイオン交換水を用いて６０℃で２時間水洗を行い、３０分静置した。水層を分離後、薄膜蒸発機にてジャケット温度１８０℃、圧力３．１torrで水洗液中に残存する３-シクロヘキセニルメチル-３-シクロヘキセンカルボキシレート及び３-シクロヘキセニルメタノールを留去することにより、脂環式オレフィン多価エステル化合物が８４１ｇ得られた。この化合物の色相（APHA）は、４５であった。
【００１４】
＜実施例３＞
１０段の蒸留塔のついた１０リットル反応器に出発原料である３-シクロヘキセニルメチル-３-シクロヘキセンカルボキシレートを６１１０ｇ、１，４-シクロヘキサンジメタノールを４００ｇ反応器に仕込み、９０℃で溶解させた。溶解確認後、テトラブトキシチタネートを出発原料に対して３０ppm相当仕込み、１７０℃、８torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、ほぼ透明であった。その後、反応粗液の１．０重量倍のイオン交換水を用いて６０℃で１時間水洗を行い、３０分静置した。水層を分離後、薄膜蒸発機にてジャケット温度１７７℃、圧力４．５torrで水洗液中に残存する３-シクロヘキセニルメチル-３-シクロヘキセンカルボキシレート及び３-シクロヘキセニルメタノールを留去することにより、脂環式オレフィン多価エステル化合物が８３８ｇ得られた。この化合物の色相（APHA）は、６０であった。
【００１５】
＜実施例４＞
１０段の蒸留塔のついた１０リットル反応器に出発原料である３-シクロヘキセニルメチル-３-シクロヘキセンカルボキシレートを６１１０ｇ、１，４-シクロヘキサンジメタノールを４００ｇ反応器に仕込み、９０℃で溶解させた。溶解確認後、テトラブトキシチタネートを出発原料に対して３０ppm相当仕込み、１７０℃、８torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、ほぼ透明であった。その後、薄膜蒸発機にてジャケット温度１７７℃、圧力４．５torrで反応液中に残存する３-シクロヘキセニルメチル-３-シクロヘキセンカルボキシレート及び３-シクロヘキセニルメタノールを留去することにより、脂環式オレフィン多価エステル化合物が８３６ｇ得られた。この化合物の色相（APHA）は、４００であった。
【００１６】
＜実施例５＞
１０段の蒸留塔のついた１０リットル反応器に出発原料である３-シクロヘキセニルメチル-３-シクロヘキセンカルボキシレートを４８８５ｇ、１，４-シクロヘキサンジメタノールを４００ｇ反応器に仕込み、９０℃で溶解させた。溶解確認後、テトラブトキシチタネートを出発原料に対して５００ppm相当仕込み、１７０℃、８torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、黄色に着色していた。反応終了液は、その後、反応粗液の１．０重量倍のイオン交換水を用いて６０℃で１時間水洗を行い、３０分静置した。水層を分離後、薄膜蒸発機にてジャケット温度１７７℃、圧力４．５torrで水洗液中に残存する３-シクロヘキセニルメチル-３-シクロヘキセンカルボキシレート及び３-シクロヘキセニルメタノールを留去することにより、脂環式オレフィン多価エステル化合物が８２１ｇ得られた。この化合物の色相（APHA）は、３００であった。
【００１７】
＜実施例６＞
１０段の蒸留塔のついた５リットル反応器に出発原料である３-シクロヘキセニルメチル-３-シクロヘキセンカルボキシレートを２４４２ｇ、１，４-シクロヘキサンジメタノールを４００ｇ反応器に仕込み、９０℃で溶解させた。溶解確認後、テトラブトキシチタネートを出発原料に対して５０ppm相当仕込み、１７０℃、８torrまで減圧にした。副生する３-シクロヘキセニルメタノールを留出させながら反応させ、３-シクロヘキセニルメタノールの留出がほぼ停止したところで加熱を停止しエステル交換反応を終了させた。エステル交換反応終了液は、淡黄色に着色していた。
その後、反応粗液の１．０重量倍のイオン交換水を用いて６０℃で１時間水洗を行い、３０分静置した。水層を分離後、薄膜蒸発機にてジャケット温度１７７℃、圧力４．１torrで水洗液中に残存する３-シクロヘキセニルメチル-３-シクロヘキセンカルボキシレート及び３-シクロヘキセニルメタノールを留去することにより、脂環式オレフィン多価エステル化合物が７８８ｇ得られた。この化合物の色相（APHA）は、５００以上であった。色相値が高いのは、仕込みの３-シクロヘキセニルメチル-３-シクロヘキセンカルボキシレートオレフィンがの量が１，４-シクロヘキサンジメタノールに比べ少ないためであると考えられる。
【００１８】
上記各実施例で得られた化合物の色相（APHA）、同外観、オレフィンのポリオールに対する当量比を表１にまとめて記載した。
【表１】
2006052187.tif 000011
【００１９】
≪エポキシ化反応≫
＜実施例７＞
実施例２で得られた化合物２００ｇ、酢酸エチル２００ｇを仕込み、窒素を気相部に吹き込みながら、反応系内の温度を３０℃になるように約２時間かけて実質的に無水の過酢酸４０１ｇ（過酢酸濃度：２９．５％、水分含量０．３５％）を滴下した。過酢酸滴下終了後、４０℃で３時間熟成し反応を終了した。さらに４０℃で反応終了液を水洗し、７０℃／１０mmHgで脱低沸を行い、脂環式エポキシ化合物を２０９．４ｇを得た。得られた脂環式エポキシ化合物の性状は、オキシラン酸素濃度７．９２％、白色の結晶が得られた。
1HNMRによる分析結果からδ５．０〜５．８ppm付近の二重結合に由来するピークがほとんど消失し、δ２．９〜３．１１ｐpm付近にエポキシ基に由来するプロトンのピークの生成が確認された。
【００２０】
＜実施例８＞
実施例３で得られた化合物２００ｇと酢酸エチル２００ｇ、を仕込み、窒素を気相部に吹き込みながら、反応系内の温度を２５℃になるように約３時間かけて実質的に無水の過酢酸４００ｇ（過酢酸濃度：２９．５％、水分０．３５％）を滴下した。過酢酸滴下終了後、２５℃で５時間熟成し反応を終了した。さらに３０℃で粗液を水洗し、７０℃／２０mmHgで脱低沸を行い、脂環式エポキシ化合物２１４．６gを得た。得られた脂環式エポキシ化合物の性状は、オキシラン酸素濃度７．８９％、白色の結晶が得られた。1HNMRによる分析結果からδ５．０〜５．８付近の二重結合に由来するピークがほとんど消失し、δ２．９〜３．３付近にエポキシ基に由来するプロトンのピークの生成が確認された。
【００２１】
＜実施例９＞
実施例３で得られた化合物１００ｇと酢酸エチル３００ｇ、を仕込み、気相部に窒素を吹込みながら、反応系内の温度を４０℃になるように約２時間かけて過酢酸１８６ｇ（過酢酸濃度：２９．１％、水分含量  ０．４１％）を滴下した。過酢酸滴下終了後、４０℃で４時間熟成し反応を終了した。さらに３０℃で粗液を水洗し、７０℃／３０mmHgで脱低沸を行い、脂環式エポキシ化合物２０７．０ｇを得た。得られた脂環式エポキシ化合物の性状は、オキシラン酸素濃度７．９０％であった。1HNMRによる分析結果からδ５．０〜５．８付近の二重結合に由来するピークがほとんど消失し、δ２．９〜３．３付近にエポキシ基に由来するプロトンのピークの生成が確認された。
【００２２】
＜実施例１０＞
実施例１で得られた化合物２００ｇと酢酸エチル２００ｇ、を仕込み、窒素を気相部に吹き込みながら、反応系内の温度を２５℃になるように約３時間かけて実質的に無水の過酢酸４０２ｇ（過酢酸濃度：２９．５％、水分含量０．３５％）を滴下した。過酢酸滴下終了後、２５℃で５時間熟成し反応を終了した。さらに３０℃で粗液を水洗し、７０℃／２０mmHgで脱低沸を行い、脂環式エポキシ化合物２１２．５ｇを得た。得られた脂環式エポキシ化合物の性状は、オキシラン酸素濃度７．８８％、白色の結晶が得られた。1HNMRによる分析結果からδ５．０〜５．８付近の二重結合に由来するピークがほとんど消失し、δ２．９〜３．３付近にエポキシ基に由来するプロトンのピークの生成が確認された。
【００２３】
＜比較例１＞
実施例４で得られた化合物２００ｇと酢酸エチル３００ｇ、を仕込み、気相部に窒素を吹込みながら、反応系内の温度を４０℃になるように約３時間かけて過酢酸４０１ｇ（過酢酸濃度：２９．５％、水分含量：０．３５％）を滴下した。過酢酸滴下終了後、４０℃で４時間熟成し反応を終了した。さらに３０℃で粗液を水洗し、７０℃／１０mmHgで脱低沸を行い、脂環式エポキシ化合物２０７．３ｇを得た。得られた脂環式エポキシ化合物の性状は、オキシラン酸素濃度７．８８％、製品は、固体になったが黄色がかっていた。1HNMRによる分析結果からδ５．０〜５．８付近の二重結合に由来するピークがほとんど消失し、δ２．９〜３．３付近にエポキシ基に由来するプロトンのピークの生成が確認された。
【００２４】
＜比較例２＞
実施例１で得られた化合物２００gと酢酸エチル２００g、を仕込み、気相部に窒素を吹込みながら、反応系内の温度を４０℃になるように約３時間かけて過酢酸３１４．８ｇ（過酢酸濃度：２９．５％、水分含量：０．３５％）を滴下した。過酢酸滴下終了後、４０℃で４時間熟成し反応を終了した。さらに３０℃で粗液を水洗し、７０℃／１０mmHgで脱低沸を行い、脂環式エポキシ化合物１９９．４ｇを得た。得られた脂環式エポキシ化合物の性状は、オキシラン酸素濃度７．４８％、製品は、固体になったが若干黄色がかっていた。1HNMRによる分析結果からδ５．０〜５．８付近の二重結合に由来するピークがほとんど消失し、δ２．９〜３．３付近にエポキシ基に由来するプロトンのピークの生成が確認された。
【００２５】
＜比較例３＞
３，４-エポキシシクロヘキシルメチル-３，４-エポキシシクロヘキサンカルボキシレート４０００ｇ及び１，４-シクロヘキサンジメタノール４５６ｇを反応器に仕込み、９０℃で溶解させた。溶解確認後、テトラブトキシチタネートを出発原料に対して３０ppm相当仕込み、１７０℃、１０torrまで減圧にした。副生する３，４-エポキシシクロヘキシルメタノールを留出させながら反応させ、３，４-エポキシシクロヘキシルメタノールの留出がほぼ停止したところで加熱を停止しエステル交換反応を終了させた。反応終了液は、黄色であった。
その後、反応粗液の１．０重量倍のイオン交換水を用いて６０℃で１時間水洗を行い、３０分静置した。水層を分離後、薄膜蒸発機にてジャケット温度１７７℃、圧力４．１torrで残存する３，４-エポキシシクロヘキシルメチル-３，４-エポキシシクロヘキサンカルボキシレート及び３，４-エポキシシクロヘキシルメタノールの留去をおこなった。
オキシラン酸素を測定すると、５．１４％であった。また、エステル交換反応時に他の実施例では見られない３，４-エポキシシクロヘキシルメタノールの留出配管には、ゲル状の物質が一部付着しており製造方法としても不適当であることがわかった。
【００２６】
上記各実施例および比較例で得られた脂環式エポキシ化合物の外観、オキシラン酸素濃度、残存二重結合を表２および表３にまとめて記載した。
【表２】
2006052187.tif 000012
【００２７】
【表３】
2006052187.tif 000013
【００２８】
残存二重結合（％）は以下の計算式による。
（Ａ／Ａ＋Ｂ）×１００
Ａ：二重結合の積分値：５．０〜５．８ppmまでの積分値
Ｂ：エポキシの積分値：２．９〜３．１ppmの積分値
オキシラン酸素濃度はＡＳＴＭ  Ｄ１６５２（臭化水素酸法）により測定した。